(57)【特許請求の範囲】
【請求項１】
金属アルミニウム(Al)と、アルカリ金属ふっ化物、アルカリ土類金属ふっ化物及びふっ化アルミニウムからなる群から選ばれた１種又は２種以上の金属ふっ化物塩と、スカンジウム(Sc)の酸化物及び／又はふっ化物塩からなるスカンジウム化合物とを反応容器内に装入し、反応容器内の前記金属アルミニウム(Al)と前記金属ふっ化物塩と前記スカンジウム化合物とからなる反応系を反応温度まで昇温させて溶融金属アルミニウムからなる溶融金属層と前記金属ふっ化物塩及びスカンジウム化合物が溶融した溶融塩層とを形成し、前記溶融塩層側に生成したスカンジウムイオン(Sc3+)を溶融金属層側に移行させてＡl−Ｓc系合金を製造する方法であって、
前記反応系の反応温度を７００〜１０５０℃の範囲内とし、また、
前記金属ふっ化物塩として、その融点が前記反応温度よりも低く、かつ、その密度が前記反応系の反応温度において溶融金属アルミニウムの密度の７０〜９５%の範囲内である金属フッ化物塩を使用し、
前記反応容器内の反応系において、前記溶融塩層が上層で前記溶融金属層が下層となるようにしたことを特徴とするＡl−Ｓc系合金の製造方法。
【請求項２】
金属アルミニウム(Al)と金属フッ化物塩とを反応容器内に装入し、反応温度まで昇温させて溶融金属層と溶融塩層とを形成した後に、前記溶融塩層内にスカンジウム化合物を添加し、この溶融塩層内にスカンジウムイオン(Sc3+)を生成させることを特徴とする請求項１に記載のＡl−Ｓc系合金の製造方法。
【請求項３】
前記金属フッ化物塩が、ふっ化リチウムとふっ化ナトリウムとの混合物であることを特徴とする請求項１又は２に記載のＡl−Ｓc系合金を製造方法。
【請求項４】
モル百分率(mol%)で表されたＡl−Ｓc系合金中の目標Ｓc濃度をＦScとし、モル百分率で表された溶融塩層中のＳc3+濃度をＰScとし、また、モル百分率で表された溶融金属層中のＳc濃度をＣScとしたとき、反応容器内の反応系が０．３≦（ＦSc−ＣSc）／ＰSc≦１．５の関係を満たすことを特徴とする請求項１〜３のいずれかに記載のＡl−Ｓc系合金の製造方法。
【発明の詳細な説明】
【技術分野】
【０００１】
この発明は、Ａl−Ｓc系合金を製造するのに適したＡl−Ｓc系合金の製造方法、及び当該製造方法により得られたＡl−Ｓc系合金に関する。
【背景技術】
【０００２】
アルミニウム(Al)又はその合金中に、合金元素としてスカンジウム(Sc)を添加すると、耐熱性が顕著に改善されることから、このようなアルミニウム基合金(Ａl−Ｓc系合金)について、近年、産業上多方面での有効利用が期待されている。すなわち、合金元素としてＳcを添加したアルミニウム基合金は、その希土類元素の添加量が０．１質量%であっても、２００℃を超える温度で長時間保持しても、その機械的強度がほとんど低下しない。これは、合金元素としてＳcを添加したアルミニウム基合金においては、塑性変形加工により変化した機械的性質について、加熱による回復、再結晶が起こり難くなるためと考えられている。例えば、特許文献１には、純Ａlマトリックス中に０．０５〜０．３質量%のＳc及び０．１〜０．４質量%のＺｒを含有させることにより、導電性が良好で、機械的強度が高く、かつ、耐熱性に優れていて、アルミニウム基合金配線材として有用なアルミニウム合金材が得られることが紹介されている。【０００３】
しかしながら、Ｓcを含有するアルミニウム基合金は、産業上の有用性が期待されるものの、従来においては、その利用が極めて限定的であった。これは、金属Ｓcが酸化され易く、また、Ｓcのハロゲン化物、カルコゲン化物等のスカンジウム化合物(Ｓc化合物)から金属Ｓcを得る際の還元に困難が伴うためである。すなわちＳcを金属として得るには、Ｓcよりも酸化され易いＮa等のアルカリ金属や、Ｃa、Ｍg等のアルカリ土類金属等を還元剤として使用し、Ｓc化合物を加熱下に還元する、又は溶融塩電解により還元する必要があるからである。【０００４】
例えば、特許文献２においては、Ｓcのハロゲン化物を金属Ｃa、金属Ｚn等と共に真空反応容器内に装入し、金属Ｃaにより前記Ｓcのハロゲン化物を還元してＳc−Ｚn合金とし、得られたＳc−Ｚn合金相を、Ｃaの酸化物を含むハロゲン化物相から分離して粉砕し、更に、粉砕して得られた合金粉末を酸化処理して粉末表面に薄い酸化物被膜を形成した後、内部を不活性ガス雰囲気とした真空容器に装入し、真空下に加熱して合金成分のＺn等を揮発蒸発させ、金属Ｓc粉末を得る技術が開示されている。また、特許文献３においては、アルカリ金属又はアルカリ土類金属のふっ化物とＳc、Ｙ及びランタノイド等の希土類元素のふっ化物とを主体とする溶融塩電解浴中で、上層に浮遊した溶融金属Ａlを陰極とし、また、陽極を上層の溶融金属Ａlと接触しないように絶縁物で保護し、電解還元を行って希土類元素を含有するアルミニウム基合金を製造する技術が開示されている。【０００５】
前者の加熱下の還元方法においては、還元剤として用いるアルカリ金属やアルカリ土類金属が高価であるばかりでなく、その反応性が著しくて取扱に細心の注意が必要であり、還元の実施に必要な還元剤を簡便かつ低廉に大量生産することができないという問題があった。また、後者の溶融塩電解により還元する方法においては、Ａlの融点(660℃)を超える高温に耐える電解還元容器の利用が必須であるうえ、容器等からの不純物等の混入が懸念されることから高温での操業が難しく、１５００℃を超えるＳcの融点以下の温度(具体的には、１０００℃以下の温度)で電解還元を行う必要があり、また、還元されて析出したＳcが固体の金属となって樹枝状に成長しないように還元条件を調整することや、他の金属と低融点の合金を形成するようにして析出したＳcが固体にならないようにすること等の工夫が必要であり、しかも、電解のための設備及び電力が必要であるほか、上層の溶融金属Ａl（陰極）が酸化されないように外部加熱の電解槽をアルゴンガス(Arガス)等の不活性ガス雰囲気下で操業しなければならず、加えて、生成したアルミニウム合金の比重（実質的に「密度」と同じ。）が溶融塩の比重を超えないように、電解時間を考慮しなければならない等、労力及びコストが増加し、低廉に大量生産することは容易でなかった。【０００６】
このような中、Ｓcを含有するアルミニウム基合金の製造を目的として、Ｓcを、その化合物から金属へと還元する工程を経ずに、Ｓc化合物のまま金属Ａlと反応させ、Ｓcを含有するアルミニウム基合金を得る幾つかの技術が提案されている。【０００７】
例えば、特許文献４においては、塩化カルシウム系フラックスの存在下に希土類元素の化合物をアルミニウムと反応させ、希土類元素を含有するアルミニウム基合金を得る技術が開示されている。【０００８】
また、特許文献５においては、ＳcＦ3のようなハロゲン化Ｓcと金属Ａlとを、還元剤となる金属Ｃa、フラックスとなるＬiＦ、ＣaＣl2等と共に反応容器に装入し、不活性ガス雰囲気下で８００〜１０００℃に加熱して金属Ｃaによりハロゲン化Ｓcを還元すると同時に、金属Ａlと合金化させてＡl−Ｓc合金とし、その後の冷却において、Ａlの凝固温度若しくは該凝固温度より１００℃低い温度までの範囲を毎分１０〜７０℃の冷却速度で冷却することにより、前記Ａl−Ｓc合金内にＳcの高密度析出部と低密度析出部が生じるようにし、冷却後に高密度析出部を低密度析出部から分離し、該高密度析出部を真空溶解することにより、前記還元剤である金属Ｃaの残留分を揮発蒸発させ、Ｓc含有量が高いＡl−Ｓc合金を製造する技術が開示されている。【０００９】
更に、特許文献６においては、Ｓc等の希土類元素の酸化物又はハロゲン化物の粉末をＡl、Ｍg等の軽金属の粉末と混合し、得られた混合物を圧縮成型によりペレットとし、次いで該ペレットの表面における前記軽金属の溶融物に対する濡れ性を高めてから溶融した軽金属の浴に投入し、前記希土類元素の酸化物又はハロゲン化物を前記軽金属によって還元し、希土類元素を含有する軽金属合金を得る技術が開示されている。【００１０】
また、特許文献７においては、Ｙ及びランタノイドである希土類元素を含有するアルミニウム基合金を製造する方法として、該希土類元素の酸化物を金属Ａlと反応させる技術が開示されている。
【先行技術文献】
【特許文献】
【００１１】
【特許文献１】特開2001-348,637号公報
【特許文献２】特開平04-131,308号公報
【特許文献３】特開平06-172,887号公報
【特許文献４】特開昭48-015,708号公報
【特許文献５】特開2003-171,724号公報
【特許文献６】特開平04-235,231号公報
【特許文献７】フランス共和国特許第2,555,611号公報
【発明の概要】
【発明が解決しようとする課題】
【００１２】
しかしながら、特許文献４の技術では、原料である希土類元素の化合物を金属Ａlで還元しているが、その際の反応温度については１２００℃以上であることが必要とされており、そのような温度においては、反応生成物であって蒸気圧の高いＡlＣl3、ＨＣl等が揮発し、また、このようなガスは非常に腐食性が高く、坩堝材料として高価な耐食性素材を使用する必要があると共に、環境汚染対策等の取扱上の制約があり、しかも、Ａlの酸化消耗及び所要熱エネルギーが多大であって経済的でないという問題がある。【００１３】
また、特許文献５においては、還元剤となる金属Ｃaにより不活性ガス雰囲気下でハロゲン化Ｓcを還元した後、前記金属Ｃaの残留分を真空雰囲気下で蒸発させて除去する技術であるため、還元剤となる金属Ｃaが多量に必要であるほか、不活性ガス雰囲気下で原料を反応させ、また反応生成物であるＡl−Ｓc合金のＳc高密度析出部を真空雰囲気下で蒸発させる必要があり、不活性ガス雰囲気下において原料を加熱、溶融する設備、Ｓc高密度析出部を真空雰囲気下で加熱する設備が不可欠であって、コストの低減、経済性の向上が困難であるという問題がある。【００１４】
更に、特許文献６の技術では、Ｓc等の希土類元素の酸化物又はハロゲン化物の粉末を軽金属の粉末と混合した後に圧縮成型によりペレットとし、更に、該ペレット表面について、前記軽金属の溶融物に対する濡れ性を高める必要がある等、製造工程が多段階に亘り、特許文献５の場合と同様に、コストの低減、経済性の向上が困難であるという問題がある。【００１５】
更にまた、特許文献７の技術においては、希土類元素がＹ及びランタノイドであってＳcは含まれていないが、反応過程で生成した希土類元素を含有するアルミニウム基合金の溶融物が他方の反応生成物であるアルミニウムの酸化物の粉末の上方に位置して外部雰囲気に露出するので、反応系を不活性ガス雰囲気下に維持する必要があり、原料を不活性ガス雰囲気下で加熱し、溶融する設備が必要になり、この特許文献７の技術においてもコストの低減、経済性の向上が困難であるという問題がある。【００１６】
本発明は、かかる観点に鑑みて創案されたものであり、Ａl−Ｓc系合金を製造するのに適した方法であって、不活性ガス雰囲気又は真空雰囲気での加熱のための設備を始めとして、金属Ｃa等の還元剤や溶融塩電解のための設備及び電力を必要とせず、しかも、１０５０℃までの加熱で十分であって、製造工程も簡便かつ簡潔で、溶融塩の減耗及び環境汚染の虞も低減でき、更には連続的な操業も可能であって、容易に経済性を向上させることのできるＡl−Ｓc系合金の製造方法を提供することを目的とする。
【課題を解決するための手段】
【００１７】
すなわち、本発明は、金属アルミニウム(Al)と、アルカリ金属ふっ化物、アルカリ土類金属ふっ化物及びふっ化アルミニウムからなる群から選ばれた１種又は２種以上の金属フッ化物塩と、スカンジウム(Sc)の酸化物及び／又はふっ化物塩からなるスカンジウム化合物とを反応容器内に装入し、反応容器内の前記金属アルミニウム(Al)と前記金属ふっ化物塩と前記スカンジウム化合物とからなる反応系を反応温度まで昇温させて溶融金属アルミニウムからなる溶融金属層と前記金属フッ化物塩及びスカンジウム化合物が溶融した溶融塩層とを形成し、前記溶融塩層側に生成したスカンジウムイオン(Sc3+)を溶融金属層側に移行させてＡl−Ｓc系合金を製造する方法であって、
前記反応系の反応温度を７００〜１０５０℃の範囲内とし、また、前記金属フッ化物塩として、その融点が前記反応温度よりも低く、かつ、その密度が前記反応系の反応温度において溶融金属アルミニウムの密度の７０〜９５%の範囲内である金属フッ化物塩を使用し、前記反応容器内の反応系において、前記溶融塩層が上層で前記溶融金属層が下層となるようにしたことを特徴とするＡl−Ｓc系合金の製造方法である。【００１９】
本発明において、溶融塩層を形成するために反応容器内に装入される金属フッ化物塩は、アルカリ金属ふっ化物、アルカリ土類金属ふっ化物及びふっ化アルミニウム(AlF3)からなる群から選ばれた１種又は２種以上の混合物であり、前記アルカリ金属ふっ化物としては、ふっ化リチウム(LiF)、ふっ化ナトリウム(NaF)、ふっ化カリウム(KF)、ふっ化セシウム(CsF)等を挙げることができ、また、アルカリ土類金属ふっ化物としては、例えばふっ化ベリリウム(BeF2)、ふっ化マグネシウム(MgF2)、ふっ化カルシウム(CaF2)等を挙げることができるが、所望の反応系の反応温度(700〜1050℃の範囲)を確保し、また、当該反応温度での所望の密度(反応系の反応温度で溶融金属Ａlの密度の70〜95%の範囲)を得る上で、好ましくは、ＬiＦとＮaＦとの混合物であるのがよく、より好ましくは、ＬiＦとＮaＦとが質量比(LiF：NaF)で７：５〜８：５の範囲内の混合物であるのがよい。このような混合物からなる金属フッ化物塩は、その融点が６５２〜６７５℃であって、その密度が７６０℃のとき１．９９kg/dm3であって、９８０℃のとき１．８８kg/dm3であって、溶融状態において、溶融金属層を形成する溶融金属Ａlや溶融Ａl−Ｓc合金とは相溶性がない。【００２０】
また、溶融塩層中に装入されて反応時にスカンジウムイオン(Sc3+)を生成するスカンジウム化合物(Ｓc化合物)は、スカンジウム(Sc)の酸化物(Sc2O3)及び／又はふっ化物塩(ScF3)であり、連続的なＡl−Ｓc系合金の製造の観点によれば、好ましくは酸化スカンジウム(Sc2O3)である。【００２１】
本発明においては、前記反応容器内の反応系において、前記溶融塩層が上層で前記溶融金属層が下層となり、溶融金属層が空気と接触しないことが必要であり、反応系を静置した状態で反応を進めてもよく、また、この溶融金属層が空気と接触しない限り、必要により反応系を撹拌してもよく、これによって化学反応をより促進させることができる。また、この反応系の反応温度については、通常７００℃以上１０５０℃以下の範囲であり、７００℃より低いと、Ａlの融点(660℃)に近づき、局所的にＡl3Ｓcが生成して反応生成物であるＡl−Ｓc系合金が不均質となる虞があるほか、スカンジウム化合物(Ｓc化合物)としてスカンジウム(Sc)の酸化物(Sc2O3)を利用する際には、溶融塩層中のスカンジウム酸化物(Sc2O3)の溶解度が低いため、化学反応速度に限度があるという問題があり、反対に、１０５０℃より高くなると、所要熱エネルギーが多大となるほか、高価な耐熱材料を反応容器として使用しなければならなくなるとともに、溶融塩の蒸気圧が高くなって蒸発ロスが多大となるため、コストが増大すると共に、環境汚染対策等の取扱上の制約が生じるという問題が生じる。【００２２】
また、上記反応系の反応温度において反応容器内に形成される前記金属フッ化物塩及びスカンジウム化合物が溶融した溶融塩層については、当該反応系の反応温度における溶融塩の密度が当該反応系の反応温度における溶融金属アルミニウムの密度の７０%以上９５%以下の範囲内であるのがよく、７０%未満にするためには融点が高くて高価なふっ化リチウム（mp:848℃）の配合比率を高くする必要があって経済性が低下するという問題があり、反対に、９５%より高くなると、溶融塩の密度がＳc化合物の溶解に伴って増加し、溶融塩層の密度が溶融金属層の密度より高くなり、溶融金属層が溶融塩層の上部に露出して空気と接触し、溶融金属が空気中の酸素と反応して酸化し、製造目的のＡl−Ｓc合金の回収率が低下するという問題が生じる。【００２３】
そして、前記反応容器内に形成された反応系の溶融塩層側にスカンジウムイオン(Sc3+)を生成させるに際しては、金属アルミニウム(Al)、金属フッ化物塩及びＳc化合物を反応容器内に装入し、その後に反応温度まで昇温させて反応系を形成してもよいが、金属アルミニウム(Al)と金属フッ化物塩とを反応容器内に装入し、反応温度まで昇温させて予め溶融金属層と溶融塩層とを形成し、その後に、前記溶融塩層内にＳc化合物を添加し、この溶融塩層内にスカンジウムイオン(Sc3+)を生成させてもよい。
【発明の効果】
【００２４】
本発明のＡl−Ｓc合金の製造方法によれば、不活性ガス雰囲気下又は真空雰囲気下での加熱のための設備を始めとして、金属Ｃa等の還元剤や溶融塩電解のための設備及び電力が不要であるほか、１０５０℃までの加熱で十分であって、製造工程も簡便かつ簡潔で、溶融塩の減耗及び環境汚染の虞が少なく、かつ、連続的な操業も可能であって、容易に経済性を向上させることができる。
【図面の簡単な説明】
【００２５】
【図１】図１は、本発明の実施に利用される製造装置の一例を示す説明図である。
【発明を実施するための形態】
【００２６】
本発明においては、金属Ａlと、金属ふっ化物塩と、Ｓc化合物とを反応容器に装入し、この反応容器内の反応系を反応温度が７００〜１０５０℃の範囲内となるように加熱し、溶融して溶融金属層と溶融塩層とを形成すると共に、前記金属ふっ化物塩としてその密度が前記反応温度での溶融金属Ａlの密度の７０〜９５%となるように調整し、反応系の下部にＳcの濃度の低い溶融金属Ａl層が、また、反応系の上部に前記溶融塩層が互いに接触して形成されており、この際の前記溶融塩層と前記溶融金属層との界面においては、反応式（１）で示される下記の化学反応が生じている。
Ｓc3+／(s）＋Ａl／(m) ⇔ Ｓc／(m)＋Ａl3+／(s）……（１）
〔ただし、反応式（１）において、溶融塩層内の元素又はイオンを／(s）と示し、また、溶融金属層内のもの元素又はイオンを／(m)と示す。〕
【００２７】
前記反応式（１）に示される溶融塩層と溶融金属層の界面での反応の向きは、Ｓc塩とＡl塩の生成自由エネルギーの差のほか、溶融塩層中のＳc3+イオン及びＡl3+イオンの活量と、溶融金属Ａl中のＳcの活量により決定される。そして、溶融塩層中のＳc3+イオンの活量が大きく、かつ、溶融塩層中のＡl3+イオンの活量及び溶融金属中のＳcの活量が小さく、それらの活量差によって反応が右向きとなるとき、還元されて溶融金属Ａlに合金化するＳcのモル数は、溶融金属Ａlから酸化され、イオン化して溶融塩層中に溶解するＡl3+イオンのモル数に等しくなり、前記反応に伴って溶融金属Ａl中のＳc金属の濃度が高くなると同時に溶融塩層中のＡl3+イオンの濃度も高くなる。
【００２８】
このような活量変化は、反応が停止する方向への変化であり、最終的には前記の各活量が平衡状態に達し、前記反応は停止するが、本発明の範囲内においては、前記反応式（１）に関与する各イオンの活量は、当該各イオンの濃度にほぼ比例する。従って、前記反応式（１）の反応を右向きに進めて効率的にＡl−Ｓc系合金を製造するためには、モル百分率(mol%)で表された反応前の溶融塩層内のＳc3+イオンの濃度(Ｓc3+濃度)を高く保持する一方、Ａl3+イオンの濃度(Ａl3+濃度)を低く保持し、また、モル百分率(mol%)で表された反応前の溶融金属層中のＳcの濃度(Ｓc濃度)を低く保持する必要がある。
【００２９】
本発明は、前記反応式（１）の反応を右向きに進めるに際し、反応系の反応温度を７００〜１０５０℃とし、この反応温度よりも融点が低い溶融塩層を反応容器内に設けると共に、前記反応容器内の溶融塩層の下部には前記反応温度で溶融状態の溶融金属層を前記溶融塩層と接触させて設け、前記溶融塩層にはＳc化合物を装入し、溶解させて当該溶融塩層中のＳc3+イオン濃度を増加させ、該溶融塩層と接触して設けられた前記Ｓc濃度の低い溶融金属層との間で反応させ、前記溶融金属層を合金化させるものである。そして、本発明によれば、溶融金属層の上部に溶融塩層が存在することから反応系を不活性ガス雰囲気又は真空雰囲気とすることなく反応生成物であるＡl−Ｓc合金の酸化を防止することができ、また、反応系の反応温度が７００〜１０５０℃であることから前記溶融塩層からの蒸発を可及的に抑制することができ、前記溶融塩の減耗及び環境汚染の虞を低減し、更には連続的な操業を可能にして製品を連続的に得ることが可能になり、容易に経済性を向上させることができる。
【００３０】
本発明において、反応式（１）の右側への反応は、溶融塩層中のＳc3+濃度が高く維持されると共に、溶融金属Ａl中のＳc濃度が低く維持され、かつ、溶融塩層中に生成するＡl3+イオンがこの溶融塩に対して溶解度の低い化合物を形成するのであれば、溶融塩層中のＡl3+濃度が大きくならないため、継続的に右向きとなる。ここで、溶融金属層中のＳc濃度が一定であれば、反応式（１）は溶融塩層中のＡl3+濃度及びＳc3+濃度に依存するが、溶融塩の種類、原料となるＳc化合物の種類、反応温度等によっても変化するので、これらイオンの濃度が同一であっても最終的に溶融金属層中に移行し合金元素として取り込まれるＳc濃度は異なる。
【００３１】
また、本発明において、反応式（１）に示される化学反応によりＡl−Ｓc合金を連続的に製造するためには、製造目的である反応後のＡl−Ｓc合金中の合金元素Ｓcの目標Ｓc濃度ＦScと、原料となる溶融塩層中のＳc3+濃度ＰScと、反応前の溶融金属Ａl中の希土類金属のＳc濃度ＣScとの関係を、下記の関係式（２）に示されるように維持することが必要である。すなわち、本発明の反応系において、下記の関係式（２）に示されるような条件を採用することにより、溶融塩層中のＳc化合物を効率的に溶融金属Ａlと反応させ、合金化させてＡl−Ｓc合金を製造することができる。
０．３≦（ＦSc−ＣSc）／ＰSc≦１．５……（２）
【００３２】
以下、添付図面を参照しつつ、本発明のＡl−Ｓc系合金の製造方法についてより具体的に説明する。
図１に、本発明のＡl−Ｓc系合金の製造方法を実施する製造装置の一例に係る模式図が示されている。この製造装置は、反応容器14と、前記反応容器14を囲繞し、加熱器12を内蔵する加熱炉10とからなり、加熱器12は反応容器14を少なくとも１０５０℃まで加熱することができ、また、反応容器14及び加熱炉10は少なくとも１０５０℃の温度に耐えられる材質で形成されているほか、反応容器14には、必要により、溶融金属層が空気と接触しない程度に反応系を撹拌するために、攪拌翼等の図示外の撹拌手段が設けられている。
【００３３】
本発明においては、例えば、前記のＬiＦとＮaＦとを重量比(LiF：NaF)７：５〜８：５の範囲で含む混合物からなる金属ふっ化物塩（混合塩）を反応容器14内に装入し、７００〜１０５０℃から選ばれた反応温度に加熱し、溶融させて溶融塩層16を形成すると共に、金属Ａlを反応容器14内に装入し、前記反応温度に加熱し溶融させて溶融金属層18とし、前記溶融塩層16と共存させる。ここで、金属Ａlの融点が６６０℃であって、７６０℃及び９８０℃のときの溶融金属Ａlの密度がそれぞれ２．３６kg/dm3及び２．２８kg/dm3であるから、前記混合塩を溶融して得られた溶融混合塩の密度〔1.99kg/dm3(760℃)、1.88kg/dm3(980℃)〕は、それぞれ溶融金属Ａlの８４%及び８２%となり、反応容器14内において溶融塩層16と溶融金属層18とは分離し、溶融塩層16が上層となって溶融金属層18が下層になる。
【００３４】
続いて、前記反応容器14を前記反応温度に保持しつつ、Ｓc化合物を前記反応容器14に装入し、前記溶融塩層16内に溶解させ、この溶融塩層16内にＳc3+イオンを生成させる。例えば、回収目的とするＡl−Ｓc系合金がＡl−1.2mol%Ｓc合金であって、その合金の回収量が１．０モルであり、原料となる溶融金属層18中にＳcが含まれない場合には、原料となる溶融金属層18に必要となるＡlの量は反応式（１）より１．０モルであり、関係式（２）を満たすためには、ＦSc＝０．０１２及びＣSc＝０であるから、原料となる溶融塩層16中のＳc3+濃度を（０．０１２／１．５）≦ＰSc≦（０．０１２／０．３、すなわち０．００８≦ＰSc≦０．０４とする必要があり、この場合には、前記溶融塩層16内のＳc3+濃度を０．８〜４．０mol%とする必要がある。
【００３５】
前記溶融塩層16中のＳc3+濃度は、反応容器14に装入されたＳc化合物の溶解に伴って上昇し、それと同時に溶融塩層16の密度も増加するが、この溶融塩層16内のＳc3+濃度が５mol%程度迄であれば、その密度の増加は０．０２kg/dm3程度迄であって、この密度の増加分(0.02kg/dm3)は溶融金属Ａlの密度の１%程度迄であるから、溶融塩層16の密度が溶融金属層18の密度の７０〜９５%であれば、前記溶融塩層16の密度が前記溶融金属層18の密度を上回って、前記反応容器14の内部において、前記溶融金属層18が前記溶融塩層16の上部に露出して空気と接触することはない。
【００３６】
前記反応容器14を前記反応温度の範囲内に保持し続けると、溶融塩層16中のＳc3+イオンは、前記反応容器14の内部において、前記溶融塩層16の下部に形成された溶融金属層18との界面において溶融金属Ａlと化学反応し、還元されて、前記溶融金属Ａlを合金化する。このとき、前記溶融金属層18が空気と接触しない程度に反応系を撹拌することは、反応式（１）に示す化学反応を促進するので好適であるが、特に撹拌することなく静置してもよい。
【００３７】
この反応式（１）の化学反応により発生したＡl3+イオンは溶融塩層16中に溶解し、それによって溶融塩層16中のＡl3+濃度が増加し、他方、前記溶融塩層16の下部にあって該溶融塩層と接触する溶融金属層18においては、その溶解限度までの範囲内であって、前記溶融塩層16中のＡl3+濃度に対して関係式（２）を満足する値までＳcが溶解し、溶融Ａl−Ｓc系合金が形成され、前記溶融金属Ａlが次第に溶融Ａl−Ｓc系合金となる。
【００３８】
本発明者らの研究によれば、このような化学反応は７００〜１０５０℃で起こり、また、溶融金属Ａlの密度に対して溶融塩の密度を所定の範囲でより低くしているので、溶融金属層18の表面が溶融塩層16で保護されることになり、不活性ガス雰囲気又は真空雰囲気とすることなく反応生成物であるＡl−Ｓc系合金の酸化を防止することができる。しかも、反応式（１）の化学反応によれば、反応の進行と共に溶融塩層16の密度が減少し、他方、溶融金属層18の密度が増加するので、前記特許文献３の場合のように、化学反応の途中で各層の密度(あるいは比重)を調整するための通電を停止する等の対応をする必要がなく、操業が簡便かつ容易である。
【００３９】
反応式（１）の化学反応により溶融Ａl−Ｓc系合金が形成された後、溶融金属層18を反応容器から採取するが、この採取の方法については、溶融金属層18を反応容器14の外部に移送することができれば特に限定されず、従来公知の方法等により適宜実施できる。すなわち、反応容器14を傾動させて溶融金属層18を選択的に滴下させる方法、杓によって溶融金属層18を選択的に掬い取る方法、真空ポンプで溶融金属層18を選択的に吸引する方法、あるいは反応容器14の底部に予め設けた図示外の取出口から溶融金属層18を選択的に排出させる方法等から選ばれた方法を採用することができる。
【００４０】
また、本発明においては、反応系が上記の関係式（２）に示される関係を満足するように操業すれば、連続的に溶融Ａl−Ｓc系合金を製造することができるが、この際には、生成した溶融Ａl−Ｓc系合金を採取した後、反応容器14を所定の反応温度の範囲内に保持したまま、新たに金属ＡlとＳc化合物とを反応容器14内に装入し、これらを反応容器14内に残存している溶融塩層16と共に溶融させればよい。すると、新たに反応容器14内に装入されたＳc化合物は溶融塩層16の溶融塩に溶解してＳc3+イオンを生成し、このＳc3+イオンは、同時に反応容器14に装入され溶融して溶融金属層18となった溶融金属Ａlと反応し、再び反応式（１）の化学反応が進行して溶融金属Ａlを合金化させ、溶融Ａl−Ｓc系合金が形成される。この製造工程を繰り返すことにより、連続的に溶融Ａl−Ｓc系合金を製造することができる。
【００４１】
このようなＡl−Ｓc系合金の製造を連続的に繰り返すと、溶融塩層16中のＡl3+濃度が徐々に上昇するが、Ｓc化合物としてＳc2Ｏ3を使用すると、溶融塩層16中のＡl3+イオンは酸化されてＡl2Ｏ3となり、溶融Ａl−Ｓc系合金である溶融金属層18及び溶融金属ふっ化物塩である溶融塩層16のいずれにも殆ど溶解することなく、反応容器14の内部において溶融金属層18及び溶融塩層16のいずれからも分離するので、容易に反応系外に排出させることができる。すなわち、Ｓc化合物としてＳc2Ｏ3を使用すれば、副反応生成物であるＡl2Ｏ3の反応系外への排出が容易になり、連続的なＡl−Ｓc系合金製造の操業をより容易にすることができる。
【実施例】
【００４２】
以下、実施例及び比較例に基づいて本発明をより具体的に示すが、本発明はこれらの実施例及び比較例に限定されるものではない。【００４３】
〔実施例１〕
表１に示す量のＬiＦとＮaＦとを混合して得られた金属ふっ化物塩を反応容器内に装入し、９６０℃に加熱し、溶融させて溶融塩層とし、続いて表２に示す量の金属Ａlを反応容器内に装入し、溶融させて溶融金属層とした。これら溶融塩層と溶融金属層は、前記反応容器内に溶融金属層が下層に、また、溶融塩層が上層に分離しつつ互いに接触した状態で存在していた。【００４４】
更に、反応容器内を９６０℃に保持しつつ、表２に示すように、Ｓc化合物として０．０８０モルのＳc2Ｏ3を装入し、溶融塩層に溶解させ、反応式（１）の反応系を構成した。この反応系を前記溶融金属層が空気に接触しない程度に撹拌しながら９６０℃で１８０分間保持し、反応式（１）の化学反応をさせてから、この反応によって生成するＡl2Ｏ3の生成量が一定となることを目視により確認して、この反応を停止させた。【００４５】
反応終了後、前記溶融金属層を採取し、分析したところ、表３に示すように、前記溶融金属層には０．０６３モルのＳcが含有されており、Ａl量との対比によれば、これはＡl−1.57mass%Ｓc合金に相当し、また、このときの（ＦSc−ＣSc）／ＰScの値は０．７９０であった。化学反応終了後、溶融塩層の上部表面には固体のＡl2Ｏ3が生成していた。【００４６】
〔実施例２〕
実施例１と同様にして反応系を構成した後、９６０℃で１５分保持し、次いで７６０℃まで冷却した後、溶融金属層が空気に接触しない程度に撹拌しながら７６０℃で１８０分間保持して反応式（１）の化学反応をさせた以外は、実施例１と同様に実施した。
反応終了後、実施例１と同様に溶融金属層を採取し、分析したところ、表３に示すように、前記溶融金属層には０．０７０モルのＳcが含有されており、Ａl量との対比によれば、これはＡl−1.74mass%Ｓc合金に相当し、また、（ＦSc−ＣSc）／ＰScの値は０．８７８であった。化学反応終了後、溶融塩層の上部表面には固体のＡl2Ｏ3が生成していた。【００４７】
〔実施例３〕
溶融塩層を実施例１の半分の量とし、金属Ａlを実施例１と同じ量とし、また、Ｓc化合物としてのＳc2Ｏ3を実施例１の半分の量とした以外は、実施例１と同じ条件で反応させ、溶融金属層を採取、分析したところ、表３に示すように、前記溶融金属層には０．０２７モルのＳcが含有されており、Ａl量との対比によれば、これはＡl−0.68mass%Ｓc合金に相当し、また、（ＦSc−ＣSc）／ＰScの値は０．３３９であった。化学反応終了後、溶融塩層の上部表面には固体のＡl2Ｏ3が生成していた。【００４８】
〔実施例４〕
表１に示す量のＬiＦとＮaＦとを混合して得られた金属ふっ化物塩を反応容器内に装入して溶融塩層とし、また、表２に示すように６．６７１モルの金属Ａlを反応容器内に装入して溶融金属層とし、更に、表２に示すようにＳc化合物として０．１６０モルのＳcＦ3を装入して反応系を構成した以外は、実施例１と同様にして反応式（１）の反応を行った。
反応終了後、実施例１と同様に溶融金属層を採取し、分析したところ、表３に示すように、前記溶融金属層には０．０７９モルのＳcが含有されており、Ａl量との対比によれば、これはＡl−1.95mass%Ｓc合金に相当し、また、（ＦSc−ＣSc）／ＰScの値は１．４６９であった。更に、化学反応終了後の溶融塩層の上部表面に固体の浮遊物は観察されなかった。【００４９】
〔比較例１〕
実施例１の金属Ａlを６．４７１モルのＡlと０．１２０モルのＳcからなるＡl−3.00mass%Ｓc系合金に変更した以外は、実施例１と同じ条件で反応系を構成し反応させた。
反応終了後の溶融金属層を採取し、分析したところ、表３に示されているように、Ｓc量は０．０９８モルであって反応前の含有量より減少しており、Ａl量との対比によれば、これはＡl−2.45mass%Ｓcに相当し、また、（ＦSc−ＣSc）／ＰScの値は−０．３２３であった。化学反応終了後、溶融塩層の上部表面には、固体のＡl2Ｏ3が生成していた。（ＦSc−ＣSc）／ＰScが負の値となったのは、Ｓc化合物として０．０８０モルのＳc2Ｏ3を装入した時点において、溶融金属層内のＳc濃度が既に高かったためと考えられる。【００５０】
〔実施例５〕
表１に示す量のＬiＦ及びＮaＦと表２に示す量の金属Ａlを用い、また、Ｓc化合物として０．１６０モルのＳc2Ｏ3を用いた以外は、実施例１と同じ条件で反応系を構成し反応させた。
反応終了後の溶融金属層を採取し、分析したところ、表３に示されているように、前記溶融金属層には０．１２７モルのＳcが含有されており、Ａl量との対比によれば、これはＡl−3.10mass%Ｓc合金に相当し、また、（ＦSc−ＣSc）／ＰScの値は０．９８０であった。化学反応終了後、溶融塩層の上部表面には固体のＡl2Ｏ3が生成していた。【００５１】
〔実施例６〕
表１及び表２に示すように、初めに、上記実施例５と同じ条件で反応系を構成して反応させ、表３に示すように、溶融金属層に０．１２４モルのＳcが含有されてＡl−3.02mass%Ｓc合金に相当する溶融Al-Sc系合金層を形成させた。このとき、（ＦSc−ＣSc）／ＰScの値は０．９５７であり、化学反応終了後の溶融塩層の上部表面には固体のＡl2Ｏ3が生成していた。【００５２】
上記第１回目の化学反応終了後の溶融塩層中には０．１９６モルのＳc3+イオンが残存しているはずであり、そこで、前記溶融塩層の上部表面に生成したＡl2Ｏ3を除去し、９５０℃まで冷却した後に、得られたＡl2Ｏ3除去後の溶融塩中に新規に６．６７１モルの金属Ａlを装入し、溶融させて溶融金属層とし、反応温度を９５０℃とした以外は第１回目と同じ条件で第２回目の化学反応を実施し、表３に示すように、第２回目の溶融金属層に０．０８２モルのＳcが含有されてＡl−2.02mass%Ｓc合金に相当する溶融Al-Sc系合金層を形成させた。このとき、（ＦSc−ＣSc）／ＰScの値は０．９８３であり、第２回目の化学反応終了後の溶融塩層の上部表面には固体のＡl2Ｏ3が生成していた。【００５３】
更に、上記の第２回目の化学反応終了後の溶融塩層中には、０．１１４モルのＳc3+イオンが残存しているはずであり、そこで、この溶融塩層を９５０℃に保持したまま、溶融塩層上部表面のＡl2Ｏ3を除去し、新規に６．６７１モルの金属Ａlを装入し溶融させて第３回目の溶融金属層を形成すると共に、Ｓc化合物として新たに０．０４３モルのＳc2Ｏ3を装入し、溶融塩層中のＳc量が０．２００モルに調整された反応系を構成し、第２回目と同じ条件で第３回目の化学反応を実施した。【００５４】
この第３回目の化学反応終了後に、得られた溶融金属層を採取し、分析したところ、表３に示すように、第３回目の溶融金属層には０．０７６モルのＳcが含有されており、Ａl量との対比によれば、これはＡl−1.89mass%Ｓc合金に相当し、また、（ＦSc−ＣSc）／ＰScの値は０．８９３であった。この第３回目の化学反応終了後、溶融塩層の上部表面には固体のＡl2Ｏ3が生成していた。【００５５】
〔実施例７〕
表１に示す量のＬiＦとＮaＦとを混合して得られた金属ふっ化物塩を反応容器内で９６０℃に加熱し、溶融して溶融塩層とし、続いて表２に示すように、６．６７１モルの金属Ａlを反応容器内に装入し、溶融させて溶融金属層とし、更に、反応容器内を９６０℃に保持しつつＳc化合物として０．０８０モルのＳc2Ｏ3を装入し、前記溶融金属層が空気に接触しない程度に撹拌しながら９６０℃に１５分間保持し、反応式（１）の化学反応を実施した。【００５６】
反応終了後に溶融金属層を採取し、分析したところ、表３に示すように、溶融金属層には０．０５３モルのＳcが含有されており、Ａl量との対比によれば、これはＡl−1.31mass%Ｓc合金に相当し、また、（ＦSc−ＣSc）／ＰScの値は０．５９６であった。化学反応終了後、溶融塩層の上部表面には固体のＡl2Ｏ3が生成していた。【００５７】
〔実施例８〕
表１に示すように、１．７００モルのＮaＦ、０．１０４モルのＣaＦ2及び０．８３１モルのＡlＦ3の混合物からなる金属ふっ化物塩を用い、反応容器内で９６０℃に加熱し、溶融して溶融塩層とし、続いて表２に示すように、６．６７１モルの金属Ａlを反応容器内に装入して溶融させ、溶融金属層とし、更に、反応容器内を９６０℃に保持しつつＳc化合物として０．０９４モルのＳc2Ｏ3を装入し、前記溶融金属層が空気に接触しない程度に撹拌しながら９８０℃で１８０分間保持し、反応式（１）の化学反応を実施した。【００５８】
反応終了後に溶融金属層を採取し、分析したところ、表３に示すように、溶融金属層には０．０５５モルのＳcが含有されており、Ａl量との対比によれば、これはＡl−1.36mass%Ｓc合金に相当し、また、（ＦSc−ＣSc）／ＰScの値は０．３２９であった。化学反応終了後、溶融塩層の上部表面には固体のＡl2Ｏ3が生成していた。【００５９】
〔比較例２〕
表１に示すように、２．３１６モルのＬiＦ、１．２５２モルのＮaＦ、０．３２３モルのＫＦ及び０．３２１モルのＢaＦ2の混合物からなる金属ふっ化物塩を用い、反応容器内で９６０℃に加熱し、溶融して溶融塩層とし、続いて表２に示すように、６．６７１モルの金属Ａlを反応容器内に装入し、溶融させて溶融金属層とした。前記反応容器内において、前記溶融金属層と溶融塩層は互いに分離したが、溶融金属層が溶融塩層の上部に上層として露出し、空気と接触していた。【００６０】
次に、前記反応容器内を９６０℃に保持しつつ、Ｓc化合物として０．０８０モルのＳc2Ｏ3を装入し、下層の溶融塩層に溶解させ、反応式（１）の反応系を構成した。この反応系をそのまま９８０℃に１８０分間保持して反応式（１）の化学反応をさせてから、この反応によって生成するＡl2Ｏ3の生成量が一定となることを目視により確認して、この反応を停止させた。【００６１】
反応終了後、前記金属層を採取し、分析したところ、表３に示すように、前記金属層には０．０３２モルのＳcが含有されており、Ａl量との対比によれば、これはＡl−0.87mass%Ｓc合金に相当し、また、（ＦSc−ＣSc）／ＰScの値は０．２８３であった。（ＦSc−ＣSc）／ＰScの値が０．３未満となったのは、溶融金属層が、溶融塩層の上部に露出して空気と接触し、酸化したためと考えられる。【００６２】
〔比較例３〕
表１に示すように、２．３３３モルのＮaＦ、２．０９１モルのＣaＦ2及び２．３３３モルのＡlＦ3の混合物からなる金属ふっ化物塩を用い、反応容器内で９６０℃に加熱し、溶融して溶融塩層とし、続いて表２に示すように、６．６７１モルの金属Ａlを反応容器内に装入し、溶融させて溶融金属層とした。前記反応容器内において、前記溶融金属層と溶融塩層は互いに分離し、溶融金属層が下層として溶融塩層の下部に該溶融塩層と接触して存在していた。【００６３】
更に、反応容器内を９６０℃に保持しつつ、Ｓc化合物として０．１６０モルのＳcＦ3を装入し、上層の溶融塩層に溶解させ、反応式（１）の反応系を構成した。この反応系を前記溶融金属層が空気に接触しない程度に撹拌しながら９００℃で１８０分間保持し、反応式（１）の化学反応をさせた。この反応においてはＡl2Ｏ3が生成しないので、保持時間を実施例１と同一の時間とした。【００６４】
反応終了後、前記溶融金属層を採取し、分析したところ、表３に示すように、前記金属層には０．０１１モルのＳcが含有されており、Ａl量との対比によれば、これはＡl−0.28mass%Ｓc合金に相当し、また、（ＦSc−ＣSc）／ＰScの値は０．２１６であった。（ＦSc−ＣSc）／ＰScの値が０．３未満となったのは、溶融塩層中のＡl3+濃度が高かったためと考えられる。【００６５】
〔比較例４〕
表１に示すように、２．２０３モルのＬiＦ、１．４７８モルのＮaＦ及び０．４２８モルのＡlＦ3の混合物からなる金属ふっ化物塩を用い、反応容器内で９６０℃に加熱し、溶融して溶融塩層とし、続いて表２に示すように、６．６７１モルの金属Ａlを反応容器内に装入し、溶融させて溶融金属層とした。前記反応容器内において、前記溶融金属層と溶融塩層は互いに分離し、溶融金属層が下層として溶融塩層の下部に該溶融塩層と接触して存在していた。【００６６】
更に、反応容器内を９６０℃に保持しつつ、Ｓc化合物として０．０８０モルのＳcＦ3を装入し、上層の溶融塩層に溶解させ、反応式（１）の反応系を構成した。この反応系を前記溶融金属層が空気に接触しない程度に撹拌しながら９６０℃で１８０分間保持し、反応式（１）の化学反応をさせた。この反応においてはＡl2Ｏ3が生成しないので、保持時間を実施例１と同一の時間とした。【００６７】
反応終了後、前記溶融金属層を採取し、分析したところ、表３に示すように、前記金属層には０．０１３モルのＳcが含有されており、Ａl量との対比によれば、これはＡl−0.67mass%Ｓc合金に相当し、また、（ＦSc−ＣSc）／ＰScの値は０．２２９であった。（ＦSc−ＣSc）／ＰScの値が０．３未満となったのは、溶融塩層中に装入したＳc化合物がＳcＦ3であったことにより、化学反応によって溶融塩に可溶なＡlＦ3が副反応生成物として生成し、当該ＡlＦ3の生成によって、相対的に溶融塩層中のＳc3+濃度が低下したためと考えられる。【００６８】
【表１】
0005445725.tif 000002
【００６９】
【表２】
0005445725.tif 000003
【００７０】
【表３】
0005445725.tif 000004
【産業上の利用可能性】
【００７１】
本発明は、不活性ガス雰囲気又は真空雰囲気での加熱のための設備を始めとして、金属Ｃa等の還元剤や溶融塩電解のための設備及び電力を必要とせず、しかも、１０５０℃までの加熱で十分であって、製造工程も簡便かつ簡潔なものであり、Ａl−Ｓc系合金の製造方法として好適に利用できるものである。
【符号の説明】
【００７２】
10…加熱炉、12…加熱器、14…反応容器、16…溶融塩層、18…溶融金属層。
【要約】
不活性ガス雰囲気又は真空雰囲気での加熱のための設備を始めとして、金属Ｃa等の還元剤や溶融塩電解のための設備及び電力を必要とせず、しかも、１０５０℃までの加熱で十分であって連続的な操業も可能なＡl−Ｓc系合金の製造に適した方法を提供する。
金属アルミニウム(Al)と、融点が反応温度よりも低くて密度が反応温度で溶融金属アルミニウムの密度の７０〜９５%の範囲内である金属フッ化物塩と、スカンジウム化合物とを反応容器内に装入し、反応系を反応温度７００〜１０５０℃まで昇温させて溶融金属アルミニウムからなる下層の溶融金属層と金属フッ化物塩及びスカンジウム化合物が溶融した上層の溶融塩層とを形成し、溶融塩層側に生成したスカンジウムイオン(Sc3+)を溶融金属層側に移行させてＡl−Ｓc系合金を製造する方法である。【図１】
0005445725.tif 000005